(57)【要約】【課題】硬度の高いガラス基板を用いた場合であっても、研削工程の前工程に適切な粗面化工程を実現することが可能な情報記録媒体用ガラス基板の製造方法を提供することを目的とする。【解決手段】第１研削工程は、ガラス基板１の主表面２，３を水平面に対して傾斜するように保持し、ノズル１１０Ａ，１１０Ｂの中心線ＣＬが主表面２，３に対して略垂直となるようにして、ガラス基板１の主表面２，３にノズル１１０Ａ，１１０Ｂから複数の粒子２００ｇが吹き付けられる工程を含む。【選択図】図８
2014071913.tif 000002
【特許請求の範囲】
【請求項１】
ダイレクトプレス法によって得られたガラス基板の主表面に、ノズルから複数の粒子を吹き付けることによって、前記ガラス基板の前記主表面を研削する第１研削工程と、
前記第１研削工程を経た前記ガラス基板に対して、ダイヤモンド粒子を主成分とする固定砥粒によって、前記ガラス基板の前記主表面を研削する第２研削工程と、を備え、
前記第１研削工程は、
前記ガラス基板の前記主表面を水平面に対して傾斜するように保持し、前記ノズルの中心線が前記主表面に対して略垂直となるようにして、前記ガラス基板の前記主表面に前記ノズルから複数の前記粒子が吹き付けられる工程を含む、情報記録媒体用ガラス基板の製造方法。
【請求項２】
前記ガラス基板は、前記主表面と前記水平面との交差角度が、３０度から６０度の間の角度となるように保持される、請求項１に記載の情報記録媒体用ガラス基板の製造方法。
【請求項３】
前記第１研削工程は、前記主表面に対して前記ノズルを上下方向に移動させながら前記ガラス基板に対して粒子を吹き付ける工程を含む、請求項１または２に記載の情報記録媒体用ガラス基板の製造方法。
【請求項４】
前記第１研削工程は、
前記ガラス基板の一方の前記主表面に対して前記粒子を吹き付ける第１工程と、
前記第１工程の後に、前記ガラス基板の他方の前記主表面に対して前記粒子を吹き付ける第２工程と、を含む請求項１から３のいずれかに記載の情報記録媒体用ガラス基板の製造方法。
【請求項５】
前記主表面のビッカース硬度が６１０ｋｇ／ｍｍ２以上である、請求項１から４のいずれかに記載の情報記録媒体用ガラス基板の製造方法。
【請求項６】
前記粒子の最大粒子径は５０μｍ〜１５０μｍである、請求項１から５のいずれかに記載の情報記録媒体用ガラス基板の製造方法。
【請求項７】
前記粒子の吹き付け圧は、０．１ＭＰａ〜１ＭＰａである、請求項１から６のいずれかに記載の情報記録媒体用ガラス基板の製造方法。
【発明の詳細な説明】
【技術分野】
【０００１】
本発明は、情報記録媒体用ガラス基板の製造方法に関し、特に、ハードディスクドライブ（ＨＤＤ：Hard  Disk  Drive）などの情報記録装置に情報記録媒体の一部として搭載される情報記録媒体用ガラス基板の製造方法に関する。
【背景技術】
【０００２】
ハードディスクドライブ等の情報記録媒体を搭載した情報記録装置は、使用用途および使用環境が年々拡大している。情報記録装置に対する大容量化、耐衝撃性、および耐熱性などの要求は、年々高まる傾向にある。この傾向に伴い、情報記録媒体の製造に用いられる情報記録媒体用ガラス基板（単に、ガラス基板ともいう。）にも、様々な条件が要求されている。
【０００３】
たとえば、情報記録装置に対する大容量化（たとえば、２．５インチの記録媒体１枚で、記録容量が５００ＧＢ（片面２５０ＧＢ）、面記録密度が６００Ｇｂｉｔ／平方インチ以上の記録密度）にともない、情報記録媒体のｂｉｔ面積は小さくなる。その結果、ガラス基板に生じるわずかな欠陥でも、情報記録媒体の読み取り不良の原因となる。欠陥として凸状突起，インクルージョン、凹状のクラック欠陥（もしくはピット欠陥）が挙げられる。凸状突起は比較的検査などで見つかり易いが、クラック欠陥は検査で見つけにくい。
【０００４】
そこで、近年、クラック欠陥に対する対策を目的として、研削工程にダイヤモンドシートを用いることが主流となってきている（特許文献１参照）。このダイヤモンドシートによる研削工程は、クラック欠陥を除去することには有利である。しかし、研削加工のための条件設定の難度が高いという課題もある。
【０００５】
ガラス基板の製造方法は大別すると、シート材からガラス基板を製造するシート法と、溶融したガラスを円盤状に成形機などでプレスしてガラス基板を製造するダイレクトプレス法と、が挙げられる。
【０００６】
シート法では、シート材と呼ばれる板ガラスからガラス基板を製造する際には、粗面化工程を経たのちに、ダイヤモンドシートを用いた研削工程が行なわれる。
【０００７】
一方、ダイレクトプレス法は、枚葉式でガラス基板を製造するための時間を必要とするが、多様なガラス組成での製造が可能であるため近年再度注目されている。ダイレクトプレス法で製造したガラス基板は、既に表面が粗面であるため、粗面化工程を行なうことなく、ダイヤモンドシートを用いた研削工程が行なわれる。
【先行技術文献】
【特許文献】
【０００８】
【特許文献１】特開２００９−９９２４９号公報
【発明の概要】
【発明が解決しようとする課題】
【０００９】
ここ数年は情報記録媒体の記憶容量の高密度化の影響を受け、ダイレクトプレス法を採用した情報記録媒体用ガラス基板の製造方法においても、研削工程を行なう前に粗面化工程が必要となってきている。これは記憶容量の高密度化にともない、より硬度が高い基板が必要とされていることに起因する。
【００１０】
具体的には、ガラス基板の硬度が低ければ、些細なことでガラス基板上に微小な傷が付き、それが欠陥となってしまう。そのため、硬度の高いガラス基板が用いられる。しかし、硬度の高いガラス基板に、粗面化工程を行なうことなく、ダイヤモンドシートを用いて研削工程を行なうと、表面を粗面化したときに比べ、研削時に圧力を高くする必要があり、ガラス基板の表面に新たなクラックを生じさせることになる。そのため、ダイレクトプレス法によるガラス基板の製造においても、研削工程を行なう前に粗面化工程が必要となる。
【００１１】
従来のフロート法で行なわれている粗面化工程としては、薬液によるフロスト工程、平面研磨機にて遊離砥粒を用いる粗研削工程などが上げられる。
【００１２】
上述したように、ダイレクトプレス法によるガラス基板の製造においても研削工程を行なう前に粗面化工程が必要となってきているが、上述の粗面化工程をそのままダイレクトプレス法に適用した場合には、以下の問題が生じる。
【００１３】
薬液によるフロスト工程を適用した場合には、エッチングによってガラス基板の表面が粗面化されるが、もともと存在していた傷やクラックに薬液が入り込み、傷やクラックが深くなることにより、その結果として研削量の増加や、長時間化につながってしまう。
【００１４】
平面研磨機による遊離砥粒を用いた粗研削工程を適用した場合には、研磨機からの加圧により、ガラス基板に新たなクラックが発生してしまう。
【００１５】
本発明は、上記課題を解決するためになされたものであり、硬度の高いガラス基板を用いた場合であっても、研削工程の前工程に適切な粗面化工程を実現することが可能な情報記録媒体用ガラス基板の製造方法を提供することを目的とする。
【課題を解決するための手段】
【００１６】
本発明に基づく情報記録媒体用ガラス基板の製造方法は、ダイレクトプレス法によって得られたガラス基板の主表面に、ノズルから複数の粒子を吹き付けることによって、上記ガラス基板の上記主表面を研削する第１研削工程と、上記第１研削工程を経た上記ガラス基板に対して、ダイヤモンド粒子を主成分とする固定砥粒によって、上記ガラス基板の上記主表面を研削する第２研削工程とを備える。
【００１７】
上記第１研削工程は、上記ガラス基板の上記主表面を水平面に対して傾斜するように保持し、上記ノズルの中心線が上記主表面に対して略垂直となるようにして、上記ガラス基板の上記主表面に上記ノズルから複数の上記粒子が吹き付けられる工程を含む。
【００１８】
他の形態においては、上記ガラス基板は、上記主表面と上記水平面との交差角度が、３０度から６０度の間の角度となるように保持される。
【００１９】
他の形態においては、上記第１研削工程は、上記主表面に対して上記ノズルを上下方向に移動させながら上記ガラス基板に対して上記粒子を吹き付ける工程を含む。
【００２０】
他の形態においては、上記第１研削工程は、上記ガラス基板の一方の上記主表面に対して上記粒子を吹き付ける第１工程と、上記第１工程の後に、上記ガラス基板の他方の上記主表面に対して上記粒子を吹き付ける第２工程とを含む。
【００２１】
他の形態においては、上記主表面のビッカース硬度が６１０ｋｇ／ｍｍ２以上である。
他の形態においては、上記粒子の最大粒子径は５０μｍ〜１５０μｍである。
【００２２】
他の形態においては、上記粒子の吹き付け圧は、０．１ＭＰａ〜１ＭＰａである。
【発明の効果】
【００２３】
本発明によれば、硬度の高いガラス基板を用いた場合であっても、研削工程の前工程に適切な粗面化工程を実現することが可能な情報記録媒体用ガラス基板の製造方法を提供することを可能とする。
【図面の簡単な説明】
【００２４】
【図１】実施の形態における情報記録媒体用ガラス基板の製造方法を使用することによって製造されたガラス基板を備える情報記録装置を示す斜視図である。
【図２】実施の形態における情報記録媒体用ガラス基板の製造方法によって製造されたガラス基板を示す平面図である。
【図３】図２中のＩＩＩ−ＩＩＩ線に沿った矢視断面図である。
【図４】情報記録媒体として、実施の形態における情報記録媒体用ガラス基板の製造方法によって製造されたガラス基板を備えた情報記録媒体を示す平面図である。
【図５】図４中のＶ−Ｖ線に沿った矢視断面図である。
【図６】実施の形態における情報記録媒体用ガラス基板の製造方法の各工程を示すフローチャート図である。
【図７】実施の形態におけるガラス基板に対するブラスト工程に用いられるガラス基板保持台の構成を示す模式図である。
【図８】実施の形態におけるガラス基板に対するブラスト工程の実施状況（第１工程）を示す模式図である。
【図９】実施の形態におけるガラス基板に対するブラスト工程の実施状況（第２工程）を示す模式図である。
【図１０】実施の形態におけるガラス基板に対するブラスト工程のガラス基板への粒子の吹き付け状況を示す模式図である。
【図１１】実施の形態における情報記録媒体用ガラス基板の製造方法の粗研磨工程に用いられる両面研磨機を示す断面図である。
【発明を実施するための形態】
【００２５】
本発明に基づいた実施の形態および各実施例について、以下、図面を参照しながら説明する。実施の形態および各実施例の説明において、個数、量などに言及する場合、特に記載がある場合を除き、本発明の範囲は必ずしもその個数、量などに限定されない。実施の形態および各実施例の説明において、同一の部品、相当部品に対しては、同一の参照番号を付し、重複する説明は繰り返さない場合がある。
【００２６】
なお、明細書中において、クラックは、ガラス表面に存在する、目（あるいは光学顕微鏡）で見えない微小な傷、凹みである。グリフィスフローとも呼ばれる。
【００２７】
ガラスの破壊はガラス表面に引っ張り応力がかかった際に、クラックの先端部に応力が集中し、クラックが進展するために起こる。クラックの大きさは数十ｎｍから数十μｍにもなる。クラックはガラスを扱っていれば自然と発生し、ガラスブランクスの状態でも既にクラックは存在している。
【００２８】
このクラックは、ガラスに一度深く入ってしまうと、後に研磨工程などによって表面を削った場合でも、研磨加工中の圧力などでクラックが進展（成長）してしまうため、完全に取り除くことは困難になってしまう。そのため、研削工程では既存のクラックを除去しながら、いかに新たなクラックの発生を抑えるかが重要となる。
【００２９】
（情報記録装置３０）
図１を参照して、まず、情報記録装置３０について説明する。図１は、情報記録装置３０を示す斜視図である。情報記録装置３０は、実施の形態における情報記録媒体用ガラス基板（以下、単にガラス基板ともいう）の製造方法によって製造されたガラス基板１を、情報記録媒体１０として備える。
【００３０】
具体的には、情報記録装置３０は、情報記録媒体１０、筐体２０、ヘッドスライダー２１、サスペンション２２、アーム２３、垂直軸２４、ボイスコイル２５、ボイスコイルモーター２６、クランプ部材２７、および固定ネジ２８を備える。筐体２０の上面上には、スピンドルモーター（図示せず）が設置される。
【００３１】
磁気ディスクなどの情報記録媒体１０は、クランプ部材２７および固定ネジ２８によって、上記のスピンドルモーターに回転可能に固定される。情報記録媒体１０は、このスピンドルモーターによって、たとえば数千ｒｐｍの回転数で回転駆動される。詳細は図４および図５を参照して後述されるが、情報記録媒体１０は、ガラス基板１に圧縮応力層１２（図５参照）および磁気記録層１４（図４および図５参照）が形成されることによって製造される。
【００３２】
アーム２３は、垂直軸２４回りに揺動可能に取り付けられる。アーム２３の先端には、板バネ（片持ち梁）状に形成されたサスペンション２２が取り付けられる。サスペンション２２の先端には、ヘッドスライダー２１が情報記録媒体１０を挟み込むように取り付けられる。
【００３３】
アーム２３のヘッドスライダー２１とは反対側には、ボイスコイル２５が取り付けられる。ボイスコイル２５は、筐体２０上に設けられたマグネット（図示せず）によって挟持される。ボイスコイル２５およびこのマグネットにより、ボイスコイルモーター２６が構成される。
【００３４】
ボイスコイル２５には所定の電流が供給される。アーム２３は、ボイスコイル２５に流れる電流と上記マグネットの磁場とにより発生する電磁力の作用によって、垂直軸２４回りに揺動する。アーム２３の揺動によって、サスペンション２２およびヘッドスライダー２１も矢印ＡＲ１方向に揺動する。ヘッドスライダー２１は、情報記録媒体１０の表面上および裏面上を、情報記録媒体１０の半径方向に往復移動する。ヘッドスライダー２１に設けられた磁気ヘッド（図示せず）はシーク動作を行なう。
【００３５】
当該シーク動作が行なわれる一方で、ヘッドスライダー２１は、情報記録媒体１０の回転に伴って発生する空気流により、浮揚力を受ける。当該浮揚力とサスペンション２２の弾性力（押圧力）とのバランスによって、ヘッドスライダー２１は情報記録媒体１０の表面に対して一定の浮上量で走行する。当該走行によって、ヘッドスライダー２１に設けられた磁気ヘッドは、情報記録媒体１０内の所定のトラックに対して情報（データ）の記録および再生を行なうことが可能となる。ガラス基板１が情報記録媒体１０を構成する部材の一部として搭載される情報記録装置３０は、以上のように構成される。
【００３６】
（ガラス基板１）
図２は、本実施の形態に基づく情報記録媒体用ガラス基板の製造方法によって製造されるガラス基板１を示す平面図である。図３は、図２中のＩＩＩ−ＩＩＩ線に沿った矢視断面図である。
【００３７】
図２および図３に示すように、情報記録媒体１０（図４および図５参照）にその一部として用いられるガラス基板１（情報記録媒体用ガラス基板）は、主表面２、主表面３、内周端面４、孔５、および外周端面６を有し、全体として円盤状に形成される。孔５は、一方の主表面２から他方の主表面３に向かって貫通するように設けられる。主表面２と内周端面４との間、および、主表面３と内周端面４との間には、面取部７がそれぞれ形成される。主表面２と外周端面６との間、および、主表面３と外周端面６との間には、面取部８（チャンファー部）が形成される。
【００３８】
ガラス基板１の大きさは、たとえば０．８インチ、１．０インチ、１．８インチ、２．５インチ、または３．５インチである。ガラス基板の厚さは、破損防止の観点から、たとえば０．３０ｍｍ〜２．２ｍｍである。本実施の形態におけるガラス基板の大きさは、外径が約６４ｍｍ、内径が約２０ｍｍ、厚さが約０．８ｍｍである。ガラス基板の厚さとは、ガラス基板上の点対象となる任意の複数の点で測定した値の平均によって算出される値である。ガラス基板の高硬度化の観点から、ガラス基板１のビッカース硬度は、６１０ｋｇ／ｍｍ２以上であるとよい。
【００３９】
（情報記録媒体１０）
図４は、情報記録媒体としてガラス基板１を備えた情報記録媒体１０を示す平面図である。図５は、図４中のＶ−Ｖ線に沿った矢視断面図である。
【００４０】
図４および図５に示すように、情報記録媒体１０は、ガラス基板１と、圧縮応力層１２と、磁気記録層１４とを含む。圧縮応力層１２は、ガラス基板１の主表面２，３、内周端面４、および外周端面６を覆うように形成される。磁気記録層１４は、圧縮応力層１２の主表面２，３上の所定の領域を覆うように形成される。ガラス基板１の内周端面４上に圧縮応力層１２が形成されることによって、内周端面４の内側に孔１５が形成される。孔１５を利用して、情報記録媒体１０は筐体２０（図１参照）上に設けられたスピンドルモーターに対して固定される。
【００４１】
図５に示す情報記録媒体１０においては、主表面２上に形成された圧縮応力層１２と主表面３上に形成された圧縮応力層１２との双方（両面）の上に、磁気記録層１４が形成されている。磁気記録層１４は、主表面２上に形成された圧縮応力層１２の上（片面）にのみ設けられていてもよく、主表面３上に形成された圧縮応力層１２の上（片面）に設けられていてもよい。
【００４２】
磁気記録層１４は、磁性粒子を分散させた熱硬化性樹脂をガラス基板１の主表面２，３上の圧縮応力層１２にスピンコートすることによって形成される（スピンコート法）。磁気記録層１４は、ガラス基板１の主表面２，３上の圧縮応力層１２に対して実施されるスパッタリング法または無電解めっき法等により形成されてもよい。
【００４３】
磁気記録層１４の膜厚は、スピンコート法の場合は約０．３μｍ〜１．２μｍ、スパッタリング法の場合は約０．０４μｍ〜０．０８μｍ、無電解めっき法の場合は約０．０５μｍ〜０．１μｍである。薄膜化および高密度化の観点からは、磁気記録層１４はスパッタリング法または無電解めっき法によって形成されるとよい。
【００４４】
磁気記録層１４に用いる磁性材料としては、高い保持力を得る目的で結晶異方性の高いＣｏを主成分とし、残留磁束密度を調整する目的でＮｉまたはＣｒを加えたＣｏ系合金などを付加的に用いることが好適である。
【００４５】
磁気ヘッドの滑りをよくするために、磁気記録層１４の表面に潤滑剤を薄くコーティングしてもよい。潤滑剤としては、たとえば液体潤滑剤であるパーフロロポリエーテル（ＰＦＰＥ）をフレオン系などの溶媒で希釈したものが挙げられる。
【００４６】
磁気記録層１４には、必要に応じて下地層または保護層を設けてもよい。情報記録媒体１０における下地層は、磁性膜の種類に応じて選択される。下地層の材料としては、たとえば、Ｃｒ、Ｍｏ、Ｔａ、Ｔｉ、Ｗ、Ｖ、Ｂ、Ａｌ、またはＮｉなどの非磁性金属から選ばれる少なくとも一種以上の材料が挙げられる。
【００４７】
磁気記録層１４に設ける下地層は、単層に限らず、同一または異種の層を積層した複数層構造としても構わない。たとえば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、または、ＮｉＡｌ／ＣｒＶ等の多層下地層としてもよい。
【００４８】
磁気記録層１４の摩耗および腐食を防止する保護層としては、たとえば、Ｃｒ層、Ｃｒ合金層、カーボン層、水素化カーボン層、ジルコニア層、またはシリカ層が挙げられる。これらの保護層は、下地層および磁性膜など共にインライン型スパッタ装置で連続して形成されることができる。これらの保護層は、単層としてもよく、または、同一若しくは異種の層からなる多層構成としてもよい。
【００４９】
上記保護層上に、あるいは上記保護層に代えて、他の保護層を形成してもよい。たとえば、上記保護層に代えて、Ｃｒ層の上にテトラアルコキシランをアルコール系の溶媒で希釈した中に、コロイダルシリカ微粒子を分散して塗布し、さらに焼成して酸化ケイ素（ＳｉＯ２）層を形成してもよい。
【００５０】
（ガラス基板の製造方法）
次に、図６に示すフローチャート図を用いて、本実施の形態におけるガラス基板（情報記録媒体用ガラス基板）の製造方法Ｓ１００について説明する。本実施の形態におけるガラス基板の製造方法Ｓ１００は、板状ガラス成形工程Ｓ１０、切り出し成形工程Ｓ２０、ブラスト工程Ｓ３０、ラッピング工程Ｓ４０、端面研磨工程Ｓ５０、粗研磨工程Ｓ６０、洗浄工程Ｓ６５、化学強化工程Ｓ７０、精密研磨工程Ｓ８０、および、スクラブ洗浄工程Ｓ９０を備える。
【００５１】
スクラブ洗浄工程Ｓ９０を経ることによって得られたガラス基板に対して、磁気薄膜形成工程Ｓ２００が実施される。磁気薄膜形成工程Ｓ２００を経ることによって、情報記録媒体１０（図４および図５参照）が得られる。以下、ガラス基板の製造方法Ｓ１００を構成する各工程Ｓ１０〜Ｓ９０の詳細について順に説明する。
【００５２】
（板状ガラス成形工程Ｓ１０）
まず、板状ガラス成形工程Ｓ１０において、溶融ガラスを材料として、ダイレクトプレス法、フロート法、ダウンドロー法、リドロー法、またはフュージョン法など、公知の成形方法を用いて、板状ガラスを製造する。これらのうち、ダイレクトプレス法は、溶解したガラスから目的とするガラス成形品に直接的に成形できるため、同一の形状を有する板状ガラスを多量に生産する場合に好適である。ダイレクトプレス法では、溶融ガラスをプレス成形型に供給し、このガラスが軟化状態にある間にプレス成形型でプレスして板状ガラスを成形する。
【００５３】
ガラス基板の材質としては、たとえばアモルファスガラス、結晶化ガラスを利用できる。アモルファスガラスを用いる場合、化学強化を適切に施すことができるとともに、主表面の平坦性および基板強度において優れた情報記録媒体用ガラス基板を提供することが可能となる。
【００５４】
（切り出し成形工程Ｓ２０）
切り出し成形工程Ｓ２０においては、円筒状のダイヤモンドドリルを用いて、このガラス基板の中心部に内孔を形成し、円環状のガラス基板を成形する（コアリング加工）。その後、内周端面および外周端面をダイヤモンド砥石によって研削し、所定の面取り加工を施す（フォーミング、チャンファリング）。
【００５５】
（ブラスト工程Ｓ３０）
ブラスト工程Ｓ３０においては、上記工程Ｓ１０，Ｓ２０よって形成されたガラス基板１の主表面２，３に複数の粒子（砥粒）２００ｇを吹き付けることによって、ガラス基板１の主表面２，３の研削を行なう（第１研削工程）。
【００５６】
ここで、図７から図１０を参照して、ブラスト工程Ｓ３０について説明する。図７は、ガラス基板１に対するブラスト工程に用いられるガラス基板保持台１００の構成を示す模式図、図８および図９は、ガラス基板１に対するブラスト工程の実施状況を示す模式図であり、図８は第１工程、図９は第２工程を示す。図１０は、ガラス基板１に対するブラスト工程のガラス基板１への粒子の吹き付け状況を示す模式図である。
【００５７】
（ガラス基板保持台１００）
図７を参照して、本実施の形態に用いられるガラス基板保持台１００は、所定の間隔で配置された複数の第１保持プレート１０１、第２保持プレート１０２、および第３保持プレート１０３を有する。第３保持プレート１０３の外側には、ガイドプレート１０４が配置されている。
【００５８】
第１保持プレート１０１、第２保持プレート１０２、および第３保持プレート１０３は、それぞれの平面が上下方向に沿って配置され、第１保持プレート１０１、第２保持プレート１０２、および第３保持プレート１０３の端面でガラス基板１を保持する。
【００５９】
第１保持プレート１０１、第２保持プレート１０２、第３保持プレート１０３、およびガイドプレート１０４は、ステンレス部材等ブラスト処理によって変形されにくい材料を用いることが好ましい。
【００６０】
ガラス基板保持台１００の中央部分には、所定の間隔で配置された同一形状の２枚の第１保持プレート１０１が配置されている。第１保持プレート１０１には、ガラス基板１を保持する略Ｖ字形状の溝部を形成する保持端面１０１Ａ，１０１Ｂが設けられている。
【００６１】
第１保持プレート１０１の外側には、それぞれ、第１保持プレート１０１に対して所定の間隔で配置された同一形状の第２保持プレート１０２が配置されている。第２保持プレート１０２には、ガラス基板１を保持する略Ｖ字形状の溝部を形成する保持端面１０２Ａ，１０２Ｂが設けられている。
【００６２】
第２保持プレート１０２の外側には、それぞれ、第２保持プレート１０２に対して所定の間隔で配置された同一形状の第３保持プレート１０３が配置されている。第３保持プレート１０３には、ガラス基板１を保持する略Ｖ字形状の溝部を形成する保持端面１０３Ａ，１０３Ｂが設けられている。
【００６３】
第１保持プレート１０１、第２保持プレート１０２、および第３保持プレート１０３の板厚さは、図示においては異なっているが、同一の厚さのプレートを用いることも可能である。保持端面１０１Ａ，１０１Ｂ，１０２Ａ，１０２Ｂ，１０３Ａ，１０３Ｂの長さは、円形のガラス基板１を保持することを目的とすることから、保持端面１０１Ａ，１０１Ｂが一番長く設けられ、次に、保持端面１０２Ａ，１０２Ｂが長く、保持端面１０３Ａ，１０３Ｂが最も短く設けられている。
【００６４】
第１保持プレート１０１、第２保持プレート１０２、および第３保持プレート１０３は、それぞれ所定の間隔を保持するように、保持バー１０５によって支持されている。第１保持プレート１０１、第２保持プレート１０２、および第３保持プレート１０３の間に所定の隙間を設け、また、保持バー１０５によって支持することで、第１保持プレート１０１、第２保持プレート１０２、および第３保持プレート１０３の下方部分にも隙間を生じさせている。これにより、ガラス基板１に吹き付けられる粒子の落下が容易となり、また、粒子の回収作業の効率化を図ることを可能としている。
【００６５】
また、２枚の第１保持プレート１０１の間には、保持端面１０１Ａ，１０２Ａ，１０３Ａに載置されたガラス基板１を、反対側の保持端面１０１Ｂ，１０２Ｂ，１０３Ｂに反転させるためのエアーノズル３００が設けられている。
【００６６】
次に、図８から図１０を参照して、ガラス基板保持台１００に載置されたガラス基板１に対するブラスト工程Ｓ３０の詳細について説明する。図８および図９は、図７中のＶＩＩＩ−ＶＩＩＩ線矢視に対応している。なお、ガラス基板保持台１００および後述のノズル１１０Ａ，１１０Ｂにより、ブラスト装置１０００が構成される。
【００６７】
本実施の形態においては、第１保持プレート１０１に設けられる保持端面１０１Ａと水平面との交差角度（α°）は、４５°である。同様に、第１保持プレート１０１に設けられる保持端面１０１Ｂと水平面との交差角度（α°）も、４５°である。
【００６８】
したがって、保持端面１０１Ａと保持端面１０１Ｂとよって挟まれる角度は、９０°である。図示していない、第２保持プレート１０２の保持端面１０２Ａおよび保持端面１０２Ｂと、第３保持プレート１０３の保持端面１０３Ａおよび保持端面１０３Ｂも同じ交差角度である。
【００６９】
まず、図８に示すように、第１保持プレート１０１の保持端面１０１Ａ側にガラス基板１を載置して、ガラス基板１の主表面にノズル１１０Ａから粒子（砥粒）２００ｇが吹き付けられる。
【００７０】
ノズル１１０Ａの先端部には、噴出孔が形成されており、この噴出孔から粒子（砥粒）２００ｇが噴出される。ノズル１１０Ａから噴出された粒子（砥粒）２００ｇは、中心線ＣＬを中心として、吹き付け開口角Ａ°の範囲で広がりながらガラス基板１に吹き付けられる。ガラス基板１にブラスト処理を施す際には、ノズル１１０Ａは、中心線ＣＬが主表面２に対して略垂直となるように配置される。
【００７１】
図１０は、ブラスト装置によってブラスト処理が施される前のガラス基板（ガラス基板前駆体）１を示す模式的な平面図である。図１０中のＲ３０は、ノズル１１０から噴出された粒子（砥粒）２００ｇによって、ブラスト処理（研磨）される領域（ブラスト領域）を示している。
【００７２】
図１０に示すように、ノズル１１０は、ガラス基板１の表面を、たとえば上下方向にジグザグ状に走査（図中ラインＰ）するように移動する。これにより、ノズル１１０から噴出された粒子（砥粒）２００ｇは、ガラス基板１の表面の全面に対してブラスト処理を行なう。
【００７３】
粒子（砥粒）２００ｇの大きさは研削速度と研削量効率に影響を与える。粒子（砥粒）２００ｇの径が大きすぎるとガラス基板１にダメージを与え、径が小さすぎるとガラス基板１を研削することができない。粒子（砥粒）２００ｇとしては、アルミナ粒子、セラミック粒子、ＳｉＣ等、硬度が十分であるものを使用するのがよい。粒子（砥粒）２００ｇには、最大粒子径が５０μｍ〜１５０μｍのものを用いる。
【００７４】
粒子（砥粒）２００ｇの吹き付け圧が低い場合、ガラス基板１を研削することができない。吹き付け圧が高すぎるとガラス基板１が欠ける場合がある。ガラス基板１の取り代（研削厚さ）は、粒子（砥粒）２００ｇの径と相関がある。粒子（砥粒）２００ｇの径が大きい場合、比較的に多めに研削を行なう必要がある。これは研削初期時に、粒子径によってクラックが発生するためである。粒子（砥粒）２００ｇの吹き付け圧は、０．１ＭＰａ〜１ＭＰａが好ましい。
【００７５】
ブラスト工程Ｓ３０における研削においては、ガラス基板１に対して複数の粒子（砥粒）２００ｇを水に分散させた状態にて吹き付けを行なってもよい。粒子２００ｇを水に分散させて行なうことで、研削で発生したガラスくずを同時に除去できるなどの効果がある。
【００７６】
次に、図９を参照して、ガラス基板１の主表面２に対する粒子（砥粒）２００ｇの吹き付け工程（第１工程）の終了後に、エアーノズル３００からエアーをガラス基板１に対して吹き付けて、保持端面１０１Ａ側に載置されたガラス基板１を、反対側の保持端面１０１Ｂ側に反転させる。その後、ガラス基板１の他方の主表面３に対して、ノズル１１０Ｂを用いて、粒子２００ｇを吹き付ける工程（第２工程）を実施する。この第２工程におけるガラス基板１の主表面３に対する粒子（砥粒）２００ｇの吹き付け条件は、第１工程と同じである。
【００７７】
以上の工程を採用することで、ガラス基板１に対するブラスト工程を終了し、後述のラッピング工程Ｓ４０に移行する。
【００７８】
このように、ガラス基板１の主表面２，３を水平面に対して傾斜するように保持し、ノズル１１０Ａ，１１０Ｂの中心線ＣＬが主表面２，３に対して略垂直となるようにして、ガラス基板１の主表面２，３にノズル１１０Ａ，１１０Ｂから複数の粒子２００ｇが吹き付けられる工程を採用することで、ガラス基板１の主表面の全面のブラスト処理を容易に実施することができる。
【００７９】
ガラス基板１に傾斜が設けられない場合、ガラス基板１が吹き付け圧によって移動することがあり、その場合、面内でブラスト処理がブラスト処理にバラツキが生じる。また、一旦ガラス基板１と接触した粒子およびガラス基板１から発生したガラススラッジがガラス基板１上に残存することによって、粒子同士またはスラッジと粒子とがぶつかり、それらがガラス基板１と接触することでガラス基板１に傷が発生する。本実施の形態では、上記したように、ガラス基板１に傾斜が生じるように、ガラス基板１を保持することから、このようなガラス基板１への傷の発生を抑制することができる。
【００８０】
なお、上記ブラスト工程においては、第１保持プレート１０１に設けられる保持端面１０１Ａと水平面との交差角度（α°）および第１保持プレート１０１に設けられる保持端面１０１Ｂと水平面との交差角度（α°）を４５°に設定した場合について説明しているが、交差角度（α°）は４５°に限定されない。交差角度（α°）は、３０度から６０度の間に設定することができる。この範囲内の交差角度を設けることで、ガラス基板１の端部（端面）への粒子によるダメージを防ぐことができる。
【００８１】
また、Ｖ字形状の溝を有する保持プレートを用い、ガラス基板１を反転させてガラス基板１の両主表面をブラスト処理する場合について説明したが、これに限定されず、たとえば、ガラス基板１の主表面２のみに対するブラスト処理のみでよい場合には、ガラス基板１の主表面２を水平面に対して傾斜するように保持し、ノズル１１０Ａの中心線ＣＬが主表面２に対して略垂直となるようにして、ガラス基板１の主表面２にノズル１１０Ａから複数の粒子２００ｇを吹き付けて主表面２に対してブラスト工程を実施すればよい。
【００８２】
（ラッピング工程Ｓ４０）
ラッピング工程Ｓ４０においては、砥粒としてダイヤモンドを樹脂などでシート状にしたものを用いて、ガラス基板１の主表面２，３の加工を行なう（第２研削工程）。
【００８３】
ダイヤモンドの粒子径は目的よって適宜変更可能であるが、平均粒径は２μｍ〜１０μｍが好ましい。ダイヤモンドの粒子径が、２μｍ未満になると加工が進まず、ガラス基板１の主表面２，３に生じたクラックの除去を行なえない。ダイヤモンドの粒子径が１０μｍを超えると、逆にダイヤモンドによってガラス基板１の主表面２，３にクラックが発生する。
【００８４】
近年の高密度化に伴い、ダイヤモンド粒子径は小さくなりつつあるが、加工性のバランスが必要であることから、２μｍ〜４μｍがさらに好ましい。この研削工程では、ガラス基板１の主表面２，３で５０μｍ〜２５０μｍ程度の研削を行なう。
【００８５】
（端面研磨工程Ｓ５０）
端面研磨工程Ｓ５０においては、ガラス基板１の内周端面および外周端面が、螺旋状のブラシ毛材を有する研磨ブラシを用いて研磨される。研磨ブラシとガラス基板１の各端面との間に研磨スラリーを供給しつつ、研磨ブラシを各端面に当接させた状態で回転させる。ガラス基板１を研磨液の中に浸漬した状態で、研磨ブラシを各端面に当接させた状態で回転させてもよい。
【００８６】
（粗研磨工程Ｓ６０）
内周端面および外周端面が研磨されたガラス基板１は、複数回に分けて主表面２，３が粗く研磨される。たとえば、第１および第２粗研磨工程の２回にわけて、主表面２，３が研磨される。徐々にガラス基板１の仕上がり精度を高めることにより、平滑性および平坦性の高い表面を有するガラス基板１を得ることができる。２回に分けて粗研磨を行なう場合、第１粗研磨工程は、前述のラッピング工程において主表面２，３に残留したキズおよび歪みを除去することを主たる目的とし、第２粗研磨工程は、主表面２，３を鏡面状に仕上げることを目的としている。
【００８７】
粗研磨工程Ｓ６０は、後続する精密研磨工程Ｓ８０において最終的に必要とされるガラス基板１の面粗さが効率よく得られるように、ガラス基板１の主表面２，３に対して研磨スラリーを用いて粗研磨を行なう工程である。この工程で採用される研磨方法としては特に限定されず、両面研磨機を用いて研磨することが可能である。
【００８８】
本実施の形態においては、図１１に示す両面研磨機４０を用いた。両面研磨機４０は、上下に相対向して設けられた下定盤４１と上定盤４２とを備える。下定盤４１および上定盤４２の対向面には、それぞれ研磨パッド４３，４４が固定されている。
【００８９】
ガラス基板１は、キャリア４５の保持孔に保持され、下定盤４１と上定盤４２との間に挟まれる。下定盤４１および上定盤４２は駆動源（図示省略）によって回転される。下定盤４１および上定盤４２の回転駆動は、制御装置４８により制御される。ガラス基板１がキャリア４５の保持孔によって保持された状態で、上下の研磨パッド４３，４４によりガラス基板１の主表面２，３が同時に研磨される。研磨時には、研磨剤供給装置４６から研磨スラリーが供給される。図１１において研磨剤供給装置４６は一ヶ所であるがそれに限るものではなく、その位置と個数とは任意に構成することができる。
【００９０】
粗研磨工程Ｓ６０の際、使用される研磨液（研磨スラリー）は、酸化セリウム、酸化ジルコニウム、またはケイ酸ジルコニウムなどを研磨砥粒として含むとよい。研磨液中の酸化セリウムの濃度は、たとえば５％〜１０％程度である。研磨するガラス基板１の主表面２，３に対する取り代の厚さは、たとえば１０μｍ〜３０μｍである。粗研磨によって、ガラス基板１の表面のうねりおよび粗さを低く抑えることができる。粗研磨によって、ガラス基板１の内周端面および外周端面の形状などを整えることもできる。粗研磨後のガラス基板１の表面Ｒａは、たとえば３〜１０Å程度となる。以上のようにして、ガラス基板１の主表面２，３が粗研磨される。当該粗研磨の後、ガラス基板１は、硫酸もしくはフッ化水素酸などを用いて酸洗浄される。
【００９１】
（洗浄工程Ｓ６５）
図６を再び参照して、粗研磨工程Ｓ６０の後、ガラス基板１に対して酸性の洗浄液を用いた洗浄処理が実施される。この洗浄処理は、前工程である粗研磨工程Ｓ６０において研磨スラリーとして使用されていた酸化セリウム、酸化ジルコニウム、またはケイ酸ジルコニウムのいずれかを、ガラス基板１の表面から除去することを目的としている。
【００９２】
具体的には、粗研磨工程Ｓ６０において使用した研磨パッドから粗研磨後のガラス基板１を取り外した後、硫酸およびまたはフッ化水素酸などを含む洗浄液を用いてガラス基板１の表面をエッチングしながら洗浄する。ガラス基板１の表面に付着していた酸化セリウム、酸化ジルコニウム、またはケイ酸ジルコニウムなどの研磨スラリーは、硫酸およびまたはフッ化水素酸などの強酸性の洗浄液によって適切に除去される。その後、ガラス基板１は酸性の洗浄液を用いて洗浄される。
【００９３】
洗浄工程Ｓ６５において用いられる洗浄液は、ガラス基板１の耐化学性によっても異なるが、硫酸であれば１％〜３０％程度の濃度が好ましく、フッ化水素酸であれば０．２％〜５％程度の濃度が好ましい。これらの洗浄液を用いた洗浄は、水溶液が貯留された洗浄機の中で超音波を印加しながら行なわれるとよい。この際に用いられる超音波の周波数は、７８ｋＨｚ以上であることが好ましい。
【００９４】
（化学強化工程Ｓ７０）
洗浄工程Ｓ６５の後、ガラス基板１は化学強化される。化学強化液としては、たとえば硝酸カリウム（６０％）と硫酸ナトリウム（４０％）との混合液を用いることができる。化学強化液は、たとえば３００℃〜４００℃に加熱される。洗浄したガラス基板１は、たとえば２００℃〜３００℃に予熱される。ガラス基板１は、化学強化液中にたとえば３時間〜４時間浸漬される。
【００９５】
浸漬の際には、ガラス基板１の主表面２，３の全体が化学強化されるように、複数のガラス基板１が各々の端面で保持されるように、ホルダーに収納した状態で行なうことが好ましい。ガラス基板１を化学強化液中に浸漬することによって、ガラス基板１の表層のアルカリ金属イオン（リチウムイオンおよびナトリウムイオン）が、化学強化液中のイオン半径が相対的に大きい化学強化塩（ナトリウムイオンおよびカリウムイオン）に置換される。これにより、ガラス基板１の表層にはたとえば５０μｍ〜２００μｍの厚さを有する圧縮応力層が形成される。
【００９６】
圧縮応力層の形成によってガラス基板１の表面が強化され、ガラス基板１は、良好な耐衝撃性を有することとなる。化学強化処理されたガラス基板１は、適宜洗浄される。たとえば、ガラス基板１は、硫酸で洗浄された後に、純水またはＩＰＡ（イソプロピルアルコール）等を用いてさらに洗浄される。
【００９７】
（精密研磨工程Ｓ８０）
化学強化工程Ｓ７０の後、ガラス基板１に対して精密研磨処理が実施される。精密研磨工程Ｓ８０は、ガラス基板１の主表面を鏡面状に仕上げることを目的としている。精密研磨工程Ｓ８０では、上述の粗研磨工程Ｓ６０と同様に、両面研磨機（図９参照）を用いてガラス基板１に対する精密研磨が行なわれる。
【００９８】
精密研磨工程Ｓ８０と上記の粗研磨工程Ｓ６０とでは、使用される研磨液（スラリー）に含有される研磨砥粒、および、使用される研磨パッドの組成が異なる。精密研磨工程Ｓ８０では、粗研磨工程Ｓ６０よりも、圧縮応力層が形成されたガラス基板１の主表面２，３に供給される研磨液中の研磨砥粒の粒径を小さくし、研磨パッドの硬さを柔らかくする。
【００９９】
精密研磨工程Ｓ８０に用いられる研磨パッドとしては、たとえば軟質発泡樹脂ポリッシャーである。精密研磨工程Ｓ８０に用いられる研磨液としては、たとえば、粗研磨工程Ｓ６０で用いる酸化セリウム砥粒よりも微細な粒径を有するコロイダルシリカが用いられる。精密研磨工程Ｓ８０に用いられるコロイダルシリカの粒径（１次）は、１５ｎｍ〜８０ｎｍであることが好ましい。コロイダルシリカを用いた精密研磨によって、ガラス基板１の主表面２，３の平滑性が高くなる。
【０１００】
（スクラブ洗浄工程Ｓ９０）
精密研磨工程Ｓ８０の後、ガラス基板１に対してスクラブ洗浄処理が実施される。具体的には、精密研磨工程Ｓ８０において使用した研磨パッドから精密研磨後のガラス基板１を取り外した後、ガラス基板１の表面に洗浄液を供給しつつ、圧縮応力層が形成されたガラス基板１の表面に対してスクラブ洗浄装置を用いてスクラブ洗浄を行なう。
【０１０１】
ガラス基板１は、両面研磨機の研磨パッドから取り外された後、一時的に水中保管されてもよい。水中保管により、精密研磨後にガラス基板１の表面が乾燥することを防ぎつつ、精密研磨後のガラス基板１に付着している研磨滓または遊離砥粒等の異物の量を低減することができる。所定の時間だけガラス基板１を水中保管した後、ガラス基板１をスクラブ洗浄装置にセットし、ガラス基板１に対するスクラブ洗浄を行なう。
【０１０２】
スクラブ洗浄としては、たとえば、洗剤または純水等の洗浄液が用いられる。スクラブ洗浄に用いられる洗浄液のｐＨは、９．０以上１２．２以下であるとよい。この範囲内であれば、ζ電位を容易に調整でき、効率的にスクラブ洗浄を行なうことが可能となる。スクラブ洗浄としては、洗剤によるスクラブ洗浄と、純水によるスクラブ洗浄との双方を行なってもよい。洗剤および純水を用いることによって、より適切にガラス基板１を洗浄できる。洗剤によるスクラブ洗浄と純水によるスクラブ洗浄との間に、ガラス基板１を純水でさらにリンス処理してもよい。
【０１０３】
スクラブ洗浄を行なった後に、ガラス基板１に対して超音波洗浄をさらに行なってもよい。洗剤および純水によるスクラブ洗浄を行なった後に、硫酸水溶液等の薬液による超音波洗浄、純水による超音波洗浄、洗剤による超音波洗浄、ＩＰＡによる超音波洗浄、およびまたは、ＩＰＡによる蒸気乾燥等を更に行なってもよい。
【０１０４】
本実施の形態におけるガラス基板１の製造方法Ｓ１００としては、以上のように構成される。ガラス基板１の製造方法Ｓ１００を使用することによって、図２および図３に示す本実施の形態のガラス基板１を得ることができる。
【０１０５】
（磁気薄膜形成工程Ｓ２００）
スクラブ洗浄処理が完了したガラス基板１の主表面２，３（またはいずれか一方の主表面２，３）に対し、磁気記録層が形成される。磁気記録層は、たとえば、Ｃｒ合金からなる密着層、ＣｏＦｅＺｒ合金からなる軟磁性層、Ｒｕからなる配向制御下地層、ＣｏＣｒＰｔ合金からなる垂直磁気記録層、Ｃ系からなる保護層、およびＦ系からなる潤滑層が順次成膜されることによって形成される。磁気記録層の形成によって、図４および図５に示す情報記録媒体１０を得ることができる。
【０１０６】
以上、本発明に基づいた実施の形態に基づいた情報記録媒体用ガラス基板の製造方法によれば、硬度の高いガラス基板を用いた場合であっても、研削工程の前工程に適切な粗面化工程を実現することが可能な情報記録媒体用ガラス基板の製造方法を提供することを可能とする。
【０１０７】
以上、本発明に基づいた実施の形態について説明したが、今回開示された実施の形態および各実施例はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１０８】
１  ガラス基板（情報記録媒体用ガラス基板）、２，３  主表面、４  内周端面、５，１５  孔、６  外周端面、７，８  面取部、１０  情報記録媒体、１２  圧縮応力層、１４  磁気記録層、２０  筐体、２１  ヘッドスライダー、２２  サスペンション、２３  アーム、２４  垂直軸、２５  ボイスコイル、２６  ボイスコイルモーター、２７  クランプ部材、２８  固定ネジ、３０  情報記録装置、４０  両面研磨機、４１  下定盤、４２  上定盤、４３，４４  研磨パッド、４５  キャリア、４６  研磨剤供給装置、４８  制御装置、１００  ガラス基板保持台、１０１  第１保持プレート、１０２  第２保持プレート、１０３  第３保持プレート、１０４  ガイドプレート、１０１Ａ，１０１Ｂ，１０２Ａ，１０２Ｂ，１０３Ａ，１０３Ｂ  保持端面、１０５  保持バー、１１０Ａ，１１０Ｂ  ノズル、２００ｇ  粒子（砥粒）、３００  エアーノズル。
【図１】
2014071913.tif 000003
【図２】
2014071913.tif 000004
【図３】
2014071913.tif 000005
【図４】
2014071913.tif 000006
【図５】
2014071913.tif 000007
【図６】
2014071913.tif 000008
【図７】
2014071913.tif 000009
【図８】
2014071913.tif 000010
【図９】
2014071913.tif 000011
【図１０】
2014071913.tif 000012
【図１１】
2014071913.tif 000013